(57)【要約】本開示は、導電性ポリ（ピラゾール）に関するものである。プロトン化ピラゾール環窒素のアミン塩への塩基媒介変換を含むモノマー活性化手順と組み合わせた、置換アミノピラゾール誘導体のオリゴマー化および重合の概念が開発された。本開示は、ポリマー合成で使用されるピラゾールモノマーの合成に必要な特定の化学に関する。試験用太陽電池の構築に必要な他の化合物と新規ポリピラゾールを混合するために使用される手順が開発された。本開示は、光電池におけるｎ型−ドーパブルまたはｐ型−ドーパブル電子受容体として、これらのタイプのヘテロ原子に富んだ、電子不足のオリゴマーまたはポリマーを使用するという概念に関する。本開示は、出発モノマー化合物およびポリピラゾールの合成に関する。【選択図】なし【特許請求の範囲】
【請求項１】
ポリ（３−アミノ−４−ニトロピラゾール）を製造する方法であって、前記方法は、
フラスコに水を加える工程と、
前記フラスコ内の水に水酸化カリウムを加える工程と、
前記水酸化カリウムおよび前記フラスコ内の水を撹拌する工程と、
前記フラスコ内の水に水酸化カリウムを溶解し、第１の溶液を製造する工程と、
前記第１の溶液に４−ニトロ３−アミノピラゾールを加える工程と、
前記第１の溶液中の前記４−ニトロ３−アミノピラゾールを加熱する工程と、
前記４−ニトロ３−アミノピラゾールを前記第１の溶液に溶解し、第２の溶液を形成する工程と、
前記第２の溶液に過硫酸ナトリウムまたは過硫酸カリウムを加える工程と、
導電性ポリ（ピラゾール）を形成する工程と
を有し、
前記導電性ポリ（ピラゾール）は、ポリ（３−アミノ−４−ニトロピラゾール）を有する、方法。
【請求項２】
請求項１記載のポリ（３−アミノ−４−ニトロピラゾール）を製造する方法において、前記４−ニトロ３−アミノピラゾールを前記第１の溶液に溶解し、第２の溶液を形成する工程は７０℃の温度であり、カリウムとピラゾール環の脱プロトン化窒素は１：１のモル錯体を形成する、方法。
【請求項３】
請求項２記載のポリ（３−アミノ−４−ニトロピラゾール）を製造する方法において、前記第２の溶液に過硫酸ナトリウムまたは過硫酸カリウムを加える工程が、過硫酸塩１．２モルに対して４−ニトロ−３−アミノピラゾール１．０モルの最終モル比を与える、方法。
【請求項４】
ポリ（３−アミノピラゾール−４−カルボニトリル）を製造する方法であって、前記方法は、
フラスコに水を加える工程と、
前記フラスコ内の水に水酸化カリウムを加える工程と、
前記水酸化カリウムおよび前記フラスコ内の水を撹拌する工程と、
前記フラスコ内の水に水酸化カリウムを溶解し、第１の溶液を製造する工程と、
前記第１の溶液に３−アミノピラゾール−４−カルボニトリルを加える工程と、
前記第１の溶液中の前記３−アミノピラゾール−４−カルボニトリルを加熱する工程と、
前記３−アミノピラゾール−４−カルボニトリルを前記第１の溶液に溶解し、第２の溶液を形成する工程と、
前記第２の溶液に過硫酸ナトリウムまたは過硫酸カリウムを加える工程と、
導電性ポリ（ピラゾール）を形成する工程と
を有し、
前記導電性ポリ（ピラゾール）は、ポリ（３−アミノピラゾール−４−カルボニトリル）を有する、方法。
【請求項５】
請求項４記載のポリ（３−アミノ−４−ニトロピラゾール）を製造する方法において、前記３−アミノピラゾール−４−カルボニトリルを前記第１の溶液に溶解し、第２の溶液を形成する工程は７０℃の温度であり、カリウムとピラゾール環の脱プロトン化窒素は１：１のモル錯体を形成する、方法。
【請求項６】
請求項５記載のポリ（３−アミノ−４−ニトロピラゾール）を製造する方法において、前記第２の溶液に過硫酸ナトリウムまたは過硫酸カリウムを加える工程が、過硫酸塩１．２モルに対して３−アミノピラゾール−４−カルボニトリル１．０モルの最終モル比を与える、方法。
【請求項７】
式：
2021507015.tif 000004
によって表される、ポリ（３−アミノ−４−ニトロピラゾール）化合物。
【請求項８】
式：
2021507015.tif 000005
によって表される、ポリ（３−アミノピラゾール−４−カルボニトリル）化合物。
【請求項９】
フラスコに水を加える工程と、
前記フラスコ内の水に水酸化カリウムを加える工程と、
前記水酸化カリウムおよび前記フラスコ内の水を撹拌する工程と、
前記フラスコ内の水に水酸化カリウムを溶解し、第１の溶液を製造する工程と、
前記第１の溶液に４−ニトロ３−アミノピラゾールを加える工程と、
前記第１の溶液中の前記４−ニトロ３−アミノピラゾールを加熱する工程と、
前記４−ニトロ３−アミノピラゾールを前記第１の溶液に溶解し、第２の溶液を形成する工程と、
前記第２の溶液に過硫酸ナトリウムまたは過硫酸カリウムを加える工程と、
導電性ポリ（ピラゾール）を形成する工程と
を有する工程から製造されるポリ（３−アミノ−４−ニトロピラゾール）であって、
前記導電性ポリ（ピラゾール）は、ポリ（３−アミノ−４−ニトロピラゾール）を有する、ポリ（３−アミノ−４−ニトロピラゾール）。
【請求項１０】
フラスコに水を加える工程と、
前記フラスコ内の水に水酸化カリウムを加える工程と、
前記水酸化カリウムおよび前記フラスコ内の水を撹拌する工程と、
前記フラスコ内の水に水酸化カリウムを溶解し、第１の溶液を製造する工程と、
前記第１の溶液に３−アミノピラゾール−４−カルボニトリルを加える工程と、
前記第１の溶液中の前記３−アミノピラゾール−４−カルボニトリルを加熱する工程と、
前記３−アミノピラゾール−４−カルボニトリルを前記第１の溶液に溶解し、第２の溶液を形成する工程と、
前記第２の溶液に過硫酸ナトリウムまたは過硫酸カリウムを加える工程と、
導電性ポリ（ピラゾール）を形成する工程と
を有する工程から製造されるポリ（３−アミノピラゾール−４−カルボニトリル）であって、
前記導電性ポリ（ピラゾール）は、ポリ（３−アミノピラゾール−４−カルボニトリル）を有する、ポリ（３−アミノピラゾール−４−カルボニトリル）。
【発明の詳細な説明】
【技術分野】
【０００１】
本出願は、２０１７年１２月１４日に出願された米国仮特許出願番号６２／５９８，５４６の非仮出願であり、その優先権および利益を主張する。
【０００２】
本開示は、導電性ポリ（ピラゾール）に関するものである。
【背景技術】
【０００３】
本開示は、導電性ポリ（ピラゾール）に関するものである。
【０００４】
プロトン化ピラゾール環窒素のアミン塩への塩基媒介変換を含むモノマー活性化手順と組み合わせた、置換アミノピラゾール誘導体のオリゴマー化および重合の概念が開発された。
【０００５】
本開示は、ポリマー合成で使用されるピラゾールモノマーの合成に必要な特定の化学に関する。
【０００６】
試験用太陽電池の構築に必要な他の化合物と新規ポリピラゾールを混合するために使用される手順が開発された。
【０００７】
本開示は、太陽電池におけるｎ型−ドーパブルまたはｐ型−ドーパブル電子受容体として、これらのタイプのヘテロ原子に富んだ、電子不足のオリゴマーまたはポリマーを使用するという概念に関する。
【０００８】
本開示は、出発モノマー化合物およびポリピラゾールの合成に関する。
【０００９】
世界の石油埋蔵量には限りがあり、代替可能ではないことを考えると、再生可能エネルギー源を開発することが望ましいため、本発明は、軍事上および商業上の重要な関心を持つと予想される。太陽光発電はクリーンで、すぐに利用でき、再生可能である。
【００１０】
シリコンベースの太陽電池は現在のところ最先端であると考えられており、比較的高い効率を有しているが、それらは製造するのに高価である。ポリマーベースの太陽電池はやや安価であるが、使用されるポリマーは合成にコストがかかることが多く、結果として生じる太陽電池の効率が低くなる。
【００１１】
これらのタイプの電池に組み込まれた場合、本発明は効率の向上を可能にし、実質的にすべての市販の太陽電池ポリマーよりもはるかに安価に合成できると予想される（表１）。例えば、本明細書に記載されているカルボニトリルベースのポリピラゾールの出発材料は、バルクでグラムあたりわずか〜＄２．００のコストしかない。
【００１２】
ポリピラゾールの高い電子輸送速度、それらの多用途な還元挙動、および低コストの出発材料を使用したそれらの簡単なワンステップ合成により、材料の誘導体を簡単かつ迅速に製造および調査することができる。
【発明の概要】
【００１３】
本開示は、導電性ポリ（ピラゾール）を教示する。
【００１４】
プロトン化ピラゾール環窒素のアミン塩への塩基媒介変換を含むモノマー活性化手順と組み合わせた、置換アミノピラゾール誘導体のオリゴマー化および重合の概念が開発された。
【００１５】
ポリマー合成で使用されるピラゾールモノマーの１つを合成するために必要な特定の化学が開発された。
【００１６】
本発明はまた、新規ポリピラゾールを、試験用太陽電池の構築に必要な他の化合物と混合するために使用される手順に関する。
【００１７】
本開示は、太陽電池におけるｎ型−ドーパブルまたはｐ型−ドーパブル電子受容体として、これらのタイプのヘテロ原子に富んだ、電子不足のオリゴマーまたはポリマーを使用するという概念を教示する。
【００１８】
出発モノマー化合物とポリピラゾールを開発した。
【図面の簡単な説明】
【００１９】
以下の説明および図面は、本開示の様々な原理が実施され得るいくつかの例示的な方法を示しており、本開示の特定の例示的な実施形態を詳細に示している。しかしながら、図示された例は、本開示の多くの可能な実施形態を網羅するものではない。本開示の他の目的、利点および新規な特徴は、図面と関連して考慮されると、以下の詳細な説明に示される。
【図１】図１は、ポリ（ＡＮＰ）の合成を示している。
【図２】図２は、ポリ（ＡＰＣＮ）の合成を示している。
【図３】図３は、電子供与体としてＰＯＴＰを、電子受容体としてオリゴ（ＡＰＣＮ）を使用した太陽電池の構造を示している。
【図４】図４は、電子供与体としてポリ（ＡＮＰ）を、電子受容体としてオリゴ（ＡＰＣＮ）を使用した太陽電池の構造を示している。
【図５】図５は、ポリ（ＡＮＰ）／ＯＡＰＣＮベースの光電池の短絡電流を示している。
【発明を実施するための形態】
【００２０】
この開示は、導電性光活性ポリ（ピラゾール）を教示する。
【００２１】
プロトン化ピラゾール環窒素のアミン塩への塩基媒介変換を含むモノマー活性化手順と組み合わせて、ポリアニリンおよびポリアクリレート合成に使用されるものに類似した化学を使用して置換アミノピラゾール誘導体をオリゴマー化および重合の概念が開発された。
【００２２】
ポリマー合成で使用されるピラゾールモノマーの１つを合成するために必要な特定の化学が開発された。
【００２３】
試験用太陽電池の構築に必要な他の化合物と新規ポリピラゾールを混合するために使用される手順が開発された。
【００２４】
本明細書では、太陽電池におけるｎ型−ドーパブルまたはｐ型−ドーパブル電子受容体として、これらのタイプのヘテロ原子に富んだ、電子不足のオリゴマーまたはポリマーを使用するという概念も教示する。
【００２５】
出発モノマー化合物とポリピラゾールを合成した。
【００２６】
ポリピラゾールの高い電子輸送速度、それらの多用途な還元挙動、および低コストの出発材料を使用したそれらの簡単なワンステップ合成により、材料の誘導体を簡単かつ迅速に製造および調査することができる。
【００２７】
本発明は、効率の向上を可能にし、実質的にすべての市販の太陽電池ポリマー（表１）よりもはるかに安価に合成することができる。
【００２８】
例えば、本明細書に記載されているカルボニトリルベースのポリピラゾールの出発材料は、バルクでグラムあたりわずか〜＄２．００のコストしかない。
【表１】
2021507015.tif 000002
【００２９】
実施例
実施例１
太陽を模擬したランプで照らすと、本発明のポリマーを用いて構築された太陽電池は、市販のポリマーを使用して作成された同様の電池よりも最大５．１倍高い光電流を生成する。
【００３０】
結果として、本発明のポリマーを使用して構築された電池の応答性（アンペア／ワット）は、後者よりも２．９〜７０倍高い。
【００３１】
図１および図２に示されるスキーム１および２は、ポリ（３−アミノ−４−ニトロピラゾール）「ポリ（ＡＮＰ）」およびポリ（３−アミノピラゾール−４−カルボニトリル）「ポリ（ＡＰＣＮ）」を形成するために使用される単一ステップの合成を描写する。
【００３２】
実施例２
ポリ（ＡＮＰ）合成では、９０ｍＬのイオン交換水を２５０ｍＬの三角フラスコに加え、室温（ＲＴ）で撹拌しながら２０００ｍｇの水酸化カリウムを溶解する。
【００３３】
次に、４．７２ｇの４−ニトロ３−アミノピラゾールを加え、７０℃で溶解させる（鉱物油浴中で加熱）。
【００３４】
ポリ（ＡＰＣＮ）については、これにより、カリウムとピラゾール環の脱プロトン化窒素との間に１：１モルの錯体を形成することができる。
【００３５】
次の１時間、フラスコを７０℃に保ち、過硫酸ナトリウム（またはカリウム）を徐々に加えて、最終モル比が過硫酸塩１．２モルに対して４−ニトロ−３−アミノピラゾール１．０モルとした。
【００３６】
過硫酸ナトリウムの場合、添加量は１０．８グラムであった。
【００３７】
７０℃〜７５℃でさらに２時間反応を進行させた。
【００３８】
この間にほとんどの生成物が沈殿し、収集された。
【００３９】
次にフラスコを取り外し、４℃で一晩冷却した。
【００４０】
この時間の間に、生成物の追加部分が沈殿し、収集された。
【００４１】
次に、生成物画分（赤レンガ色の粉末）を合わせた。
【００４２】
生成物の総収率は７６％であった。
【００４３】
実施例３
ポリ（ＡＰＣＮ）の場合、通常の手順では、９０ｍＬのイオン交換水を２５０ｍＬの三角フラスコに加え、ＲＴで撹拌しながら２．０ｇの水酸化カリウムを溶解する。
【００４４】
次に、４．０ｇの３−アミノピラゾール−４−カルボニトリルを加え、７０℃で溶解させる（鉱物油浴中で加熱）。
【００４５】
これにより、カリウムとピラゾール環の脱プロトン化窒素との間に１：１のモル錯体が形成される。
【００４６】
次の１時間で、フラスコを７０℃に保ち、過硫酸ナトリウム（またはカリウム）を徐々に加えて、最終モル比が過硫酸塩１．２モルに対して３−アミノピラゾール−４−カルボニトリル１．０モルとした。
【００４７】
過硫酸ナトリウムの場合、添加量は１０．８グラムであった。
【００４８】
７０℃〜７５℃でさらに２時間反応を進行させた。
【００４９】
次にフラスコを取り外し、−２０℃で一晩冷却した。
【００５０】
この時間の間に、生成物の大部分が沈殿し、収集ができる。以前に合成した暗赤色のオリゴ（３−アミノピラゾール−４−カルボニトリル）とは対照的に、それは暗紫色であった。
【００５１】
乾燥させ、予想される生成物であるポリ（３−アミノピラゾール−４−カルボニトリル）の重量を測定した後、収率は一般に約８５％であることが判明している。
【００５２】
実施例４
３６５ｎｍのＵＶ励起下で、ポリマーはＤＭＦまたはＮ−メチルピロリドンに溶解すると緑色に発光した。これは、同じ条件下において水色に発光した、以前に合成されたオリゴ（３−アミノピラゾール−４−カルボニトリル）とは対照的である。
【００５３】
ポリマー鎖の長さは、以前に合成され、我々のグループによる以前の特許出願に記載されているものよりも大幅に長くなっている（質量スペクトルデータを参照）。
【００５４】
したがって、それらの活用の程度はより高いかもしれない。
【００５５】
これは、発光色とバルク色の変化を説明できる。
【００５６】
上澄みも暗紫色で、８５℃のオーブンにおいて窒素気流下で乾燥した。
【００５７】
これにより、おそらく硫酸ナトリウムの副産物である明るい色の塩の斑点を含む追加の暗紫色の生成物が生成される。
【００５８】
実施例５
ポリマーの集光能力を試験するために、標準的なアーキテクチャを使用して、２つの主に有機の太陽電池を構築した（図３および４）。
【００５９】
それらの性能は、オリゴ（３−アミノピラゾール−４−カルボニトリル）「オリゴ（ＡＰＣＮ）」を電子受容体として、ポリ（３−オクチルチオフェン）（ＰＯＴＰ）を電子供与体として、および、インジウムスズ酸化物（ＩＴＯ）上のＰＥＤＯＴ−ＰＳＳを正孔輸送体として用いた、我々が開発した以前の電池と比較された（図３）。
【００６０】
ＰＯＴＰ／オリゴ（ＡＰＣＮ）とＰＥＤＯＴ／ＰＳＳの界面は、イオン液体である１−エチル−２−メチルイミダゾリウムビストリフラート（ＥＭＩＭ−ｂＴ）とプロピレンカーボネート（ＰＣ）溶媒との５０／５０  ｖ／ｖ混合物で構成されていた。
【００６１】
その目的は、オリゴ（ＡＰＣＮ）／ＰＯＴＰ混合物とＰＥＤＯＴ−ＰＳＳ層の間の正孔輸送を促進することであった。入射光がＰＯＴＰ内で励起子形成を引き起こすため、電子はオリゴ（ＡＰＣＮ）と金の支持層を通過する輸送を介して電池の外に排出された。
【００６２】
図４は、ＰＯＴＰの代わりに電子供与体としてポリ（ＡＮＰ）を使用する非常に類似した電池の構成を示している。
【００６３】
実施例６
図５〜８は、ゼロ、−０．２、および−０．６Ｖのバイアスで照明されたときに、ポリＡＮＰ）／オリゴ（ＡＰＣＮ）電池から生じる光電流を示している。
【００６４】
使用された最大のバイアスが、オリゴ（ＡＰＣＮ）／ＰＯＴＰベースの以前の電池よりも約５倍大きい光電流を生成することが示されている。
【００６５】
さらに、電流は、表1に示す供与体−受容体の組み合わせに基づく最高性能のポリマー光電池の電流のほぼ３倍である。
【００６６】
図５は、ゼロボルトバイアスの照明下で到達したベースライン以上の電流値、４．８２×１０−３Ａに等しいポリ（ＡＮＰ）／オリゴ（ＡＰＣＮ）ベースの光電池の光誘起電流を示す。
【００６７】
図６は、−０．２ボルトのバイアスを使用した場合の光電流生成を示している。電流はベースラインより１．４×１０−３Ａであり、照明に対して比較的速い応答を示す（増加率＝２．５×１０−５Ａ／秒）。
【００６８】
図７は、−０．６ボルトのバイアスを使用した場合の光電流生成を示している。電流はベースラインより１．７２×１０−２Ａ（図６の１０倍以上）であり、照明に対して比較的速い応答を示す（増加率＝１．４６×１０−４Ａ／秒）。
【００６９】
図８は、両方のバイアス電圧での光電流をまとめ、ＰＯＴＰ／オリゴ（ＡＰＣＮ）ベースの我々の元の電池の値と比較している。−０．２Ｖバイアスでは、ポリ（ＡＮＰ）電池の光電流はＰＯＴＰ電池の光電流よりも〜１．４倍高く、−０．６Ｖバイアスでは、ポリ（ＡＮＰ）電池の光電流はＰＯＴＰ電池の光電流より〜５．１倍高くなる。
【００７０】
これらの比較的大きな光電流は、高い値の電池応答性（ベースライン（Ａｍｐｓ）を超える光電流／ランプ照明電力（Ｗ／ｃｍ２）として定義される）につながる。これは、太陽電池およびフォトダイオード構造の重要なパラメーターである。
【００７１】
これらの値は、ＰＯＴＰ／オリゴ（ＡＰＣＮ）ベースの我々の元の電池の値、およびＣ６０フラーレン／ポリ（２−メトキシ−５−（２−エチルヘキシロキシ）−１，４−フェニレンビニレン）（ＭＥＨ−ＰＰＶ）、およびポリ（３−ヘキシルチオフェン）／フェニルＣ６１ ＢＭ（表２）に基づく文献で報告されている類似のデバイスの値の両方と比較して非常に優れている。
【００７２】
応答性について、ポリ（ＡＮＰ）／オリゴ（ＡＰＣＮ）電池は、−０．２および−０．６Ｖの印加電圧でそれぞれ０．１４４および１．１３Ａ／Ｗの値を示す。後者の値は、他の３つの電池構造の値よりもはるかに高い（２．９倍〜７０倍）。参照の電池タイプでは、出発材料のコストは、我々のポリ（ＡＮＰ）／オリゴ（ＡＰＣＮ）電池よりも劇的に高い（表１）。
【表２】
2021507015.tif 000003
【００７３】
実施例７
この時点で、電気化学的挙動と導電率の観点から、ポリ（ＡＮＰ）をオリゴ（ＡＮＰ）と比較できる。
【００７４】
図９は、０．１Ｍテトラブチルアンモニウムテトラフルオロボレートを含む電解質アセトニトリル中でのポリ（ＡＮＰ）のサイクリックボルタンメトリーを示しており、スキャン速度は５０ｍＶ／秒である。トレースの形状は、ポリ（ＡＮＰ）が有効な電子供与体であることを示しており、１．０ボルトのバイアスで高い酸化電流を示している。
【００７５】
また、電気化学インピーダンス分光法を使用して材料を分析した。このタイプの特性評価では、サンプルが広い周波数範囲にわたって小さな正弦波電圧（振幅が〜５ｍＶ）にさらされ、静電容量と抵抗に関する材料の応答が記録される。
【００７６】
実施例８
図１０は、１．２Ｖバイアスでのポリ（ＡＮＰ）の分光から得られたナイキストプロットを示している。このタイプのプロットでは、ＡＣインピーダンス（Ｚ"）の容量性成分と抵抗性成分（Ｚ’）の関係をプロットしている。その抵抗範囲は、１０〜１Ｈｚの最も関連する周波数範囲にわたって、〜１．０×１０４から〜１．３×１０４オームである。図１１は、以前に私たちが合成したオリゴ（ＡＮＰ）の構造を示している。図１２は、１．２Ｖバイアスでのオリゴ（ＡＮＰ）の対応するナイキストプロットを示している。抵抗（Ｚ’）の範囲は、同じ周波数範囲で〜４．０×１０４から〜５．０×１０４オームである。この比較は、ポリ（ＡＮＰ）の導電率がオリゴ（ＡＮＰ）の４倍であることを示している。
【００７７】
図１３は、スキーム２図２で与えられた合成方法であるポリ（ＡＰＣＮ）のサイクリックボルタンモグラムを示す。
【００７８】
トレースの形状は、ポリ（ＡＰＣＮ）が効果的な電子受容体および輸送体であることを示している。−１．０ボルトのバイアスで高い還元電流が見られる。
【００７９】
ピーク電流は、同じ条件下でサイクリックボルタンメトリーを行ったオリゴ（ＡＰＣＮ）の２．７倍である。インピーダンス分光法は、その抵抗（Ｚ’）が１０〜１Ｈｚの最も関連する周波数範囲にわたって、〜４．０×１０３から〜５．０×１０３オームの範囲であることを示している（図１４）。オリゴ（ＡＰＣＮ）抵抗（Ｚ’）は、同じ周波数範囲で〜８．０×１０３から〜９．５×１０３オームの範囲である（図１５）。したがって、ポリ（ＡＰＣＮ）の導電率は、オリゴ（ＡＰＣＮ）の約２倍である。
【００８０】
図１６および１７に、ポリ（ＡＮＰ）およびポリ（ＡＰＣＮ）のＦＴＩＲスペクトルを示す。前者について、図１６は、共役におけるニトロ基（１５１９および１３９８ｃｍ−１のピーク）と二級アミン（３４５１および３１２５ｃｍ−１）の存在を示している。ポリ（ＡＰＣＮ）について、図１７は、共役（２２２９ｃｍ−１のピーク）と第２級アミン（３３１６ｃｍ−１）におけるカルボニトリル基の存在を示している。これは、ピラゾール環の４位の官能基が重合プロセス中に維持される証拠を提供する。
【００８１】
実施例９
オリゴ（ＡＰＣＮ）およびポリ（ＡＰＣＮ）誘導体は蛍光性である。前者と後者のスペクトルを図１８および１９に示す。３２０ｎｍ〜４００ｎｍの励起波長を使用すると、オリゴ（ＡＰＣＮ）の場合、最大発光波長が４４０ｎｍ〜４６０ｎｍの範囲に現れることが判明した。ポリ（ＡＰＣＮ）について、それらは４７０ｎｍ〜４９０ｎｍの範囲で出現することが判明した。ポリ（ＡＰＣＮ）に特徴的なより長い波長は、そのより高いＭＷの証拠である。
【００８２】
図２０〜２９に、ポリ（ＡＮＰ）およびポリ（ＡＰＣＮ）の質量スペクトルデータを示す。陰イオンモードを使用した。データは、ポリマーが異なる鎖長の混合物として存在することを示している。高ＭＷフラグメントは、最長のポリマーの長さを明確に示す。ポリ（ＡＮＰ）の場合、表示される最大長は１３ｍｅｒである（スキーム１図１）。ポリ（ＡＰＣＮ）の場合、最大は１５ｍｅｒである。検出された分子量に対応する化学構造がリストされる。
【００８３】
他の例は、４位に電子吸引基を有する３−アミノピラゾール誘導体を含む。そのような基は、カルボキシレート、トリフルオロメタン、ハロゲン、またはスルホネートであり得る。これらの誘導体は、ポリ（ＡＮＰ）およびポリ（ＡＰＣＮ）に非常に類似した構造を持ち、類似の光活性特性を持つポリマーの出発材料として使用できる。
【００８４】
上記の例は、本開示の様々な態様のいくつかの可能な実施形態の単なる例示であり、本明細書および添付の図面を読み、理解することにより、当業者は同等の変更および／または修正を思い付くであろう。さらに、本開示の特定の特徴は、いくつかの実施形態のうちの１つのみに関して図示および／または説明されているかもしれないが、そのような特徴は、任意の所与のまたは特定の適用にとって所望であり有利であるかもしれないように、他の実施形態の１つまたは複数の他の特徴と組み合わせてもよい。また、用語「含む（including）」、「含む（includes）」、「有する（having）」、「有する（has）」、「と共に（with）」、またはその変形の用語が詳細な説明および／または特許請求の範囲で使用される限り、これらの用語は、用語「有する（comprising）」と同様の方法で包括的であることが意図されている。
【図１】
2021507015.tif 000006
【図２】
2021507015.tif 000007
【図３】
2021507015.tif 000008
【図４】
2021507015.tif 000009
【図５】
2021507015.tif 000010
【国際調査報告】
2021507015.tif 000011
2021507015.tif 000012